(57)【要約】感圧性粘着テープのロールの端面を非粘着化する方法であって、テープのロールの端面を、水および塗膜形成剤を含む非ラジカル硬化性組成物と接触させる工程と、この組成物を乾燥させる工程と、を含む方法。【特許請求の範囲】
【請求項１】
感圧性粘着テープのロールの端面を非粘着化する方法であって、
ａ）前記テープのロールの端面を、
ｉ）水と、
ｉｉ）塗膜形成剤と、
を含む非ラジカル硬化性組成物と接触させる工程と、
ｂ）前記組成物を乾燥させる工程と、
を含む方法。
【請求項２】
前記塗膜形成剤が、エチレン酢酸ビニル、ポリ酢酸ビニル、ポリ塩化ビニル、セルロース、およびこれらの組合わせからなる群から選択されるポリマーを含む、請求項１に記載の方法。
【請求項３】
前記塗膜形成剤がポリウレタンを含む、請求項１に記載の方法。
【請求項４】
前記塗膜形成剤がアクリル樹脂を含む、請求項１に記載の方法。
【請求項５】
前記塗膜形成剤が、ワックスおよびシリコーンからなる群から選択される、請求項１に記載の方法。
【請求項６】
前記塗膜形成剤がポリエチレンワックスを含む、請求項１に記載の方法。
【請求項７】
前記組成物が金属アルキル塩をさらに含む、請求項４に記載の方法。
【請求項８】
前記組成物が金属アルキル塩をさらに含む、請求項６に記載の方法。
【請求項９】
前記組成物がヒュームドシリカをさらに含む、請求項１に記載の方法。
【請求項１０】
前記テープが、ポリマーを含むバッキングと、ゴムを含む感圧性粘着剤組成物と、を含む、請求項１に記載の方法。
【請求項１１】
前記バッキングがビニルを含む、請求項１０に記載の方法。
【請求項１２】
前記テープが、
ポリマーを含浸させた繊維スクリムを含むバッキングと、
前記バッキング上に施されたゴムを含む感圧性粘着剤組成物と、
を含む、請求項１に記載の方法。
【請求項１３】
前記テープが、セルロースを含むバッキングを含む、請求項１に記載の方法。
【請求項１４】
前記テープが剥離ライナーを含む、請求項１に記載の方法。
【請求項１５】
前記剥離ライナーがポリエチレンテレフタレートを含む、請求項１４に記載の方法。
【請求項１６】
前記テープのロールの第２端面を、水と塗膜形成剤とを含む組成物と接触させる工程と、
前記組成物を乾燥させる工程と、
をさらに含む、請求項１に記載の方法。
【請求項１７】
請求項１６に記載の方法であって、
前記第１端面を被覆組成物と接触させる工程と、
前記第２端面を被覆組成物と接触させる工程と、
を実質的に同時に行うことをさらに含む方法。
【請求項１８】
テープのロールであって、
非粘着性の第１端面と、
前記第１端面の反対側の第２端面と、
前記第１端面上に施された未架橋被覆と、
を含むテープのロール。
【請求項１９】
前記被覆されたテープのロールの層が前記ロールから巻き出されるとき、前記被覆が前記層の前記端面に接着したままである、請求項１８に記載のテープのロール。
【請求項２０】
前記第２端面上に施された第２未架橋被覆をさらに含み、前記第２端面が非粘着性である、請求項１８に記載のテープのロール。
【請求項２１】
前記被覆が、エチレン酢酸ビニル、ポリ酢酸ビニル、ポリ塩化ビニル、セルロース、およびこれらの組合わせからなる群から選択されるポリマーを含む、請求項１８に記載のテープのロール。
【請求項２２】
前記被覆がポリウレタンを含む、請求項１８に記載のテープのロール。
【請求項２３】
前記被覆がアクリルポリマーを含む、請求項１８に記載のテープのロール。
【請求項２４】
前記被覆が金属アルキル塩をさらに含む、請求項２３に記載のテープのロール。
【請求項２５】
前記被覆が、ワックス、シリコーン、およびこれらの組合わせからなる群から選択される薬品を含む、請求項１８に記載のテープのロール。
【請求項２６】
前記被覆がポリエチレンワックスを含む、請求項１８に記載のテープのロール。
【請求項２７】
前記ワックスの平均融点が少なくとも約９０℃である、請求項２５に記載のテープのロール。
【請求項２８】
前記被覆が金属アルキル塩をさらに含む、請求項１８に記載のテープのロール。
【請求項２９】
前記被覆がヒュームドシリカをさらに含む、請求項１８に記載のテープのロール。
【請求項３０】
前記テープが、ポリマーを含むバッキングと、ゴムを含む感圧性粘着剤組成物と、を含む、請求項１８に記載のテープのロール。
【請求項３１】
前記被覆が金属アルキル塩を含む、請求項３０に記載のテープのロール。
【請求項３２】
前記テープが、ポリマーを含むバッキングと、ゴムを含む感圧性粘着剤組成物と、を含む、請求項１８に記載のテープのロール。
【請求項３３】
前記バッキングがビニルを含む、請求項３２に記載のテープのロール。
【請求項３４】
前記テープが、
ポリマーを含浸させた繊維スクリムを含むバッキングと、
前記バッキング上に施されたゴムを含む感圧性粘着剤組成物と、
を含む、請求項１８に記載のテープのロール。
【請求項３５】
前記テープが、セルロースを含むバッキングを含む、請求項１８に記載のテープのロール。
【請求項３６】
前記テープが、剥離ライナー上に施された感圧性粘着剤組成物を含む、請求項１８に記載のテープのロール。
【請求項３７】
前記剥離ライナーがポリエチレンテレフタレートを含む、請求項３６に記載のテープのロール。
【請求項３８】
前記端面上の前記被覆が不連続である、請求項１８に記載のテープのロール。
【請求項３９】
前記被覆が、エチレンホモポリマーワックス、マイクロクリスタリンワックス、ポリエチレンホモポリマーワックス、微粉末ポリオレフィンワックス、およびこれらの組合わせからなる群から選択されるワックスを含む、請求項１８に記載のテープのロール。
【請求項４０】
感圧性粘着テープのロールの端面を非粘着化する方法であって、
ａ）前記テープのロールの端面を、ワックスを含むホットメルト組成物と接触させる工程と、
ｂ）前記組成物を固化させる工程と、
を含む方法。
【請求項４１】
前記ワックスの平均融点が少なくとも約９０℃である、請求項４０に記載の方法。
【請求項４２】
前記ワックスが、エチレンホモポリマーワックス、マイクロクリスタリンワックス、ポリエチレンホモポリマーワックス、微粉末ポリオレフィンワックス、およびこれらの組合わせからなる群から選択される、請求項４１に記載の方法。
【発明の詳細な説明】
【技術分野】
【０００１】
本発明は、テープのロールの端面の非粘着化に関する。
【背景技術】
【０００２】
感圧性粘着テープのロールは、多くの場合、バッキングに感圧性粘着剤組成物を塗布し、次いでこのバッキングを円筒形のコアに巻き取ってテープのロールを形成することにより作製される。このテープのロールの端面には感圧性粘着剤が露出していることが多く、そのため、この端面に粘着性が生じてしまう。また、テープを円筒形のコアに巻き取ってロールを形成する際に巻きが乱れる場合があり、そうなると、端面の表面状態が変化してしまう可能性がある。
【０００３】
感圧性粘着剤のロールは複数ロールを積重して包装される場合が多い。感圧性粘着テープのロールを上側に互いに積み重ねていくとブロッキング（即ち合着）が起こりやすくなる。ブロッキングの発生頻度とその程度は経時的に増加する傾向にある。テープのロールの端面は、その包装体にも貼り付きやすく、そうなると、テープのロールが包装体から取り出しにくくなる場合がある。例えば、プラスチック製の容器に収納して販売されることの多い電気絶縁テープは、容器のプラスチック壁面に貼り付きやすい。また、端面に粘着性があると、塵、ゴミ、その他周囲の粒子状物質が付着しやすくなってしまう。
【発明の開示】
【発明が解決しようとする課題】
【０００４】
粘着テープのロールの端面を非粘着化するべく多くの方法が開発された。一つの慣用法には、端面に紙のシートを１枚接触させて（例えば２ロールのテープのロールの間に）配置することが含まれる。別の方法には、テープのロールの端面を微小ガラスビーズで覆うことが含まれる。しかしこのガラスビーズはロールから落下しやすく、テープのロールの製造に使用される機械の中に入り込んでテープ製造機械を傷める可能性がある。他の方法には、スポンジや布を用いて帯状のテープの端面に非粘着化剤を塗布することが含まれる。この薬品は、帯状のテープを円筒形のコアに巻き取ってロールを形成する前に塗布される。
【課題を解決するための手段】
【０００５】
一態様において、本発明は、感圧性粘着テープのロールの端面を非粘着化する方法であって、ａ）テープのロールの端面を、水および塗膜形成剤を含む非ラジカル硬化性組成物と接触させる工程と、ｂ）この組成物を乾燥させる工程と、を含む方法を特徴とする。幾つかの実施態様において、この塗膜形成剤は、エチレン酢酸ビニル、ポリ酢酸ビニル、ポリ塩化ビニル、セルロース、およびこれらの組合わせからなる群から選択されるポリマーを含む。他の実施態様において、この塗膜形成剤は、ポリウレタンを含む。別の実施態様において、この塗膜形成剤は、アクリル樹脂を含む。別の実施態様において、この塗膜形成剤は、ワックスおよびシリコーンからなる群から選択される。一実施態様において、この塗膜形成剤は、ポリエチレンワックスを含む。
【０００６】
他の実施態様において、この組成物は、金属アルキル塩（ｍｅｔａｌ  ａｌｋｙｌ  ｓａｌｔ）をさらに含む。一実施態様において、この組成物は、ヒュームドシリカをさらに含む。
【０００７】
幾つかの実施態様において、このテープのロールは、ポリマーを含むバッキングと、ゴムを含む感圧性粘着剤組成物と、を含む。一実施態様において、このバッキングはビニルを含む。
【０００８】
別の実施態様において、このテープのロールは、ポリマーを含浸させた繊維スクリムを含むバッキングと、このバッキング上に施されたゴムを含む感圧性粘着剤組成物と、を含む。
【０００９】
一実施態様において、このテープのロールは、セルロースを含むバッキングを含む。
【００１０】
他の実施態様において、このテープのロールは、剥離ライナーを含む。幾つかの実施態様において、この剥離ライナーは、ポリエチレンテレフタレートを含む。
【００１１】
別の実施態様において、当該方法は、テープのロールの第２端面を、水および塗膜形成剤を含む組成物と接触させる工程と、この組成物を乾燥させる工程と、をさらに含む。一実施態様において、この方法は、第１端面を被覆組成物と接触させる工程と、第２端面に被覆組成物を接触させる工程と、を実質的に同時に行うことをさらに含む。
【００１２】
別の態様において、本発明は、非粘着性の第１端面と、第１端面の反対側の第２端面と、第１端面上に施された未架橋被覆と、を含むテープのロールを特徴とする。一実施態様においては、被覆されたテープのロールの層がこのロールから巻き出されるとき、被覆はこの層の端面に接着したままである。他の実施態様において、このテープのロールは、第２端面上に施された第２未架橋被覆をさらに含み、この第２端面は非粘着性である。
【００１３】
一実施態様において、この被覆は、ワックス、シリコーン、およびこれらの組合わせからなる群から選択される薬品を含む。幾つかの実施態様において、このワックスの平均融点は少なくとも約９０℃である。
【００１４】
幾つかの実施態様において、このテープのロールは、ポリマーを含むバッキングと、ゴムを含む感圧性粘着剤組成物と、を含む。一実施態様において、この被覆は、金属アルキル塩を含む。
【００１５】
他の実施態様において、このテープのロールは、ポリマーを含むバッキングと、ゴムを含む感圧性粘着剤組成物と、を含む。別の実施態様において、このバッキングはビニルを含む。
【００１６】
一実施態様において、このテープは、ポリマーを含浸させた繊維スクリムを含むバッキングと、このバッキング上に施されたゴムを含む感圧性粘着剤組成物と、を含む。他の実施態様において、このテープのロールは、セルロースを含むバッキングを含む。別の実施態様において、このテープは、剥離ライナー上に施された感圧性粘着剤組成物を含む。幾つかの実施態様において、この剥離ライナーは、ポリエチレンテレフタレートを含む。
【００１７】
別の実施態様において、この端面上の被覆は不連続である。
【００１８】
一実施態様において、この被覆は、エチレンホモポリマーワックス、マイクロクリスタリンワックス、ポリエチレンホモポリマーワックス、微粉末ポリオレフィンワックス、およびこれらの組合わせからなる群から選択されるワックスを含む。
【００１９】
他の態様において、本発明は、感圧性粘着テープのロールの端面を非粘着化する方法であって、ａ）テープのロールの端面をワックスを含むホットメルト組成物と接触させる工程と、ｂ）この組成物を固化させる工程と、を含む方法を特徴とする。一実施態様において、このワックスの平均融点は少なくとも約９０℃である。他の実施態様において、このワックスは、エチレンホモポリマーワックス、マイクロクリスタリンワックス、ポリエチレンホモポリマーワックス、微粉末ポリオレフィンワックス、およびこれらの組合わせからなる群から選択される。
【００２０】
非粘着化されたテープのロールは、プラスチック、厚紙、金属等の包装材料に強く貼り付かせないように包装することが可能である。この非粘着化されたテープのロールは、その積重物から個々の非粘着化されたテープのロールを容易に取り出すことができるよう、ブロッキングを生じさせることなく端面同士を合わせて互いに積重することも可能である。端面上に非粘着化組成物を有するテープのロールは、巻出しまたは使用の際に生じる粒子状物質が最小限であるか、または全く生じない。しかも、感圧性粘着テープのロールの非粘着化された端面は、非粘着化されていない端面に比べて、ゴミその他の汚染物質を付着させにくい。
【００２１】
本発明の他の特徴および利点は、以下の好ましい実施態様の説明および特許請求の範囲から明らかになるであろう。
【発明を実施するための最良の形態】
【００２２】
テープのロールの端面を非粘着化する当該方法は、テープのロールの端面上を組成物と接触させる工程と、このテープのロールの端面上に非粘着性の被覆を形成するべくこの組成物を乾燥または固化させる工程と、を含む。好ましくは、この被覆組成物は、テープのロールの各端面の表面が非粘着性となるよう、両方の端面上に存在する。
【００２３】
この組成物は、乾燥（水性被覆組成物の場合）や固化（ホットメルト被覆組成物の場合）によって連続的な被覆を形成することができる。このテープのロール端面上の被覆組成物層の厚さは、テープのロールの端面を非粘着化するのに十分に厚く、かつ、このロールからテープ層が巻き出される際に被覆が層の境目で分断される（即ち被覆が裂けやすい）ほど十分に薄い。この被覆は、テープの積層構造体から個別の層を取り出す（例えばテープのロールが巻き出される）前も、途中も、後においても、被覆が施された粘着テープ層（バッキングおよび粘着剤組成物を含む）の端面に接着したままの状態を保つことが可能である。この被覆は、明らかに薄く剥がれていたり、脆く崩れたり、粒子状物質を形成することがなく、しかもテープのロールの端面から（テープのロールから巻き出された層の場合は、その巻き出されたテープ層から）落剥もしない。
【００２４】
好ましくは、テープのロールの包装材料にのロールの端面が実質的に貼り付かないよう十分に端面を非粘着化する。さらに、好ましくは、非粘着化された複数のロールを互いの端面同士を合わせて上に積み重ねてもブロッキング（即ち合着）が生じないようテープのロールの端面を十分に非粘着化する。好ましくは、６ロールを積み重ねて３２℃で少なくとも７日間放置後、より好ましくは４３℃で７日後、最も好ましくは５０℃で７日後も、個々のテープのロールを互いに引き離すことができるようにロールを非粘着化する。
【００２５】
有用な被覆組成物は、乾燥（即ち、化学的な架橋を経ず、かつ放射に曝露しない）により連続的な被膜を形成することができる薬品を含む水性組成物（例えば、乳化液、分散液、または溶液）である。好適な塗膜形成剤として、例えば、ポリウレタン、ビニル樹脂（例えば、エチレン酢酸ビニル、ポリ塩化ビニル、ポリ酢酸ビニル等）、セルロース性ポリマー（例えばニトロセルロース等）、アクリル樹脂、シリコーン、これらのブレンド等のポリマーが挙げられる。他の有用な塗膜形成剤として、ワックスが挙げられる。ワックスは、融点が使用温度より高いものを選択する。好ましくは、ワックスの融点は、約６５℃（１５０°Ｆ）を超え、より好ましくは約９３℃（２００°Ｆ）を超え、最も好ましくは、約１１６℃（２４０°Ｆ）を超える。ポリエチレンワックスは好適なワックスの一例である。
【００２６】
この組成物は、例えばステアリン酸カルシウム等の金属アルキル塩も含んでもよい。有用な金属アルキル塩は、商品名ディムソルＣＳＤ（Ｄｙｍｓｏｌ  ＣＳＤ）としてジョージア州シダータウンのジオ・スペシャルティ・ケミカルズ・インコーポレーテッド（Ｇｅｏ  Ｓｐｅｃｉａｌｔｙ  Ｃｈｅｍｉｃａｌｓ，Ｉｎｃ．（Ｃｅｄａｒｔｏｗｎ，ＧＡ））より市販されている。
【００２７】
巻き出し時にテープ層を分離しやすくする目的で、填料も被覆組成物に添加してもよい。ヒュームドシリカは有用な填料の一例であるが、これは、乾燥後の被覆を光沢のない仕上がりにする艶消剤としての役割を果たすこともできる。
【００２８】
この被覆組成物は、他の添加剤も含んでもよく、例えば、界面活性剤、ｐＨ調節剤、顔料、分散剤、消泡剤、およびこれらの組合わせが挙げられる。
【００２９】
端面の非粘着化に好適な市販の組成物として、例えば、商品名エアフレックス５０８（Ａｉｒｆｌｅｘ  ５０８）としてペンシルバニア州アレンタウンのエア・プロダクツ・ポリマーズ・エル・ピー（Ａｉｒ  Ｐｒｏｄｕｃｔｓ  Ｐｏｌｙｍｅｒｓ，Ｌ．Ｐ．（Ａｌｌｅｎｔｏｗｎ，ＰＡ））より入手可能なポリ酢酸ビニル乳化液、商品名エアフレックス７２８としてエア・プロダクツ・ポリマーズ（Ａｉｒ  Ｐｒｏｄｕｃｔｓ  Ｐｏｌｙｍｅｒｓ）より入手可能なポリ酢酸ビニル乳化液、商品名ジョンクリル６６０（ＪＯＮＣＲＹＬ  ６６０）としてウィスコンシン州ラシンのエス・シー・ジョンソン・ポリマー・エス・シー・ジョンソン・アンド・サンズ・インコーポレーテッド（ＳＣ  Ｊｏｈｎｓｏｎ  Ｐｏｌｙｍｅｒ，Ｓ．Ｃ．Ｊｏｈｎｓｏｎ＆Ｓｏｎｓ，Ｉｎｃ．（Ｒａｃｉｎｅ，ＷＩ））より入手可能なアクリル分散液、商品名ジョンワックス２８（ＪＯＮＷＡＸ  ２８）およびジョンワックス３９としてエス・シー・ジョンソン・ポリマー・エス・シー・ジョンソン・アンド・サンズ・インコーポレーテッドより入手可能なワックス組成物、商品名バンクリル・ワックス３５（ＶＡＮＣＲＹＬ  Ｗａｘ  ３５）としてエア・プロダクツ・ポリマーズより入手可能な非イオン性ポリエチレンワックス、セルロース源（例えば商品名メトセルＡ−４００（ＭＥＴＨＯＣＥＬ  Ａ−４００）としてミシガン州ミッドランドのダウ・ケミカル・カンパニー（Ｄｏｗ  Ｃｈｅｍｉｃａｌ  Ｃｏｍｐａｎｙ（Ｍｉｄｌａｎｄ，ＭＩ））より入手可能）を含む水性セルロース組成物、商品名フレクサン６２０（ＦＬＥＸＴＨＡＮＥ  ６２０）としてエア・プロダクツ・ポリマーズより入手可能なウレタン分散液、ならびに商品名ダウ２４（Ｄｏｗ  ２４）、ダウ３４６、およびダウ９２９としてミシガン州ミッドランドのダウ・コーニング・カンパニー（Ｄｏｗ  Ｃｏｒｎｉｎｇ  Ｃｏｍｐａｎｙ（Ｍｉｄｌａｎｄ，ＭＩ））より入手可能なシリコーン分散液が挙げられる。
【００３０】
この被覆組成物は、様々な方法を用いて端面に塗布してもよく、例えば、布、スポンジ、または刷毛と端面との接触、ロールコーティング、スプレーコーティング、およびディップコーティングが挙げられる。
【００３１】
非粘着化すべきテープのロールの端面に塗布する被覆組成物および被覆重量は、テープのロールに関する様々な要素（例えば、粘着剤組成、粘着剤組成物の被覆重量、テープのロールのバッキング等）に基づいて選択する。テープのロールの端面に塗布する被覆の重量は、好ましくは、端面を非粘着化し、かつ端面上に均一な被覆を供するのに十分に多量であると同時に、裂けやすい被覆を供するのに十分に少量である。テープのロールの端面の非粘着化に必要な被覆の重量は、端面の様々な表面状態により変わるであろう。様々な要素（例えばテープの巻き乱れや裁断工程等）が表面状態を変化させる可能性がある。被覆重量は、端面上の様々な表面状態に応じて変えてもよい。好適な乾燥被覆重量は、約１０ｇ／ｍ２〜約２５ｇ／ｍ２の範囲にある。
【００３２】
テープのロールの端面上の被覆は、好ましくは連続的であるが、連続な被覆として、または例えば模様状（例えば点状または縞状）等の不連続な被覆として塗布してもよい。
【００３３】
このテープは、バッキング上に配置された感圧性粘着テープを含み、それ自身に巻き取られてテープのロールを形成している。有用なテープバッキングとして、裏打ち、剥離ライナー、剥離被覆を有する素材、およびこれらの組合わせが挙げられる。有用なテープ構造として、例えば、ポリマーフィルム、紙、金属箔、発泡体、補強、両面、および転写テープが挙げられる。他の有用なテープ構造には、複合バッキング、複合ライナー、多層バッキング、およびこれらの組合わせが含まれる。
【００３４】
有用なテープバッキングとして、例えば、セロハン、アセテート、繊維、ポリエステル、ビニル、ポリエチレン、ポリプロピレン（例えば、一軸延伸ポリプロピレン、二軸延伸ポリプロピレン等）、ポリテトラフルオロエチレン、ポリビニルフルオロエチレン、ポリウレタン、ポリイミド、紙（例えばクラフト紙）、織物ウェブ（例えば、綿、ポリエステル、ナイロン、およびガラス）、不織ウェブ、箔（例えば、アルミニウム、鉛、銅、ステンレス鋼、および真鍮箔テープ）、およびこれらの組合わせが挙げられる。テープのロールは、バッキングの他に剥離ライナーを含んでもよい。
【００３５】
有用な剥離ライナーとして、例えば、紙類、ポリマーフィルム、ならびに織および不織布が挙げられる。剥離ライナーは剥離被覆組成物を含んでもよく、例えば、シリコーン、フルオロカーボン、カルバメート、およびポリオレフィン（例えば、ポリエチレン、ポリプロピレン等）が挙げられる。
【００３６】
バッキングおよび剥離ライナー（存在する場合）は強化剤も含んでもよく、例えば、繊維、長繊維（例えばガラス長繊維）、および飽和剤が挙げられ、例えば、合成ゴムラテックス含浸紙バッキングがある。一つの有用なバッキングとして、ポリマーを含浸させた繊維スクリムが挙げられる。
【００３７】
非粘着化が可能な慣用のテープの種類として、マスキングテープ、電気絶縁テープ、ダクトテープ、フィラメントテープ、医療用テープ、および商品名スコッチ・マジック・メンディング・テープ（ＳＣＯＴＣＨ  ＭＡＧＩＣ  ＭＥＮＤＩＮＧ  Ｔａｐｅ）としてミネソタ州セントポールのミネソタ・マイニング・アンド・マニュファクチュアリング（Ｍｉｎｎｅｓｏｔａ  Ｍｉｎｉｎｇ  ａｎｄ  Ｍａｎｕｆａｃｔｕｒｉｎｇ（Ｓｔ．Ｐａｕｌ，ＭＮ））より市販されているテープのロールが挙げられる。
【００３８】
当該方法は、感圧性粘着剤組成物を含むテープのロールの端面の非粘着化に特に有用である。このテープのロールは、例えば、天然ゴム、ポリイソブチレン、スチレンブタジエンゴム、ポリアクリレート、スチレン−イソプレン−スチレン共重合体、スチレン−ブタジエン−スチレン共重合体、ポリイソブチレン、ポリイソプレン、ポリウレタン、ポリビニルエチルエーテル、およびこれらのブレンド等の感圧性粘着剤組成物を含むものであってもよい。
【００３９】
ポリ塩化ビニルバッキングおよび天然ゴム粘着剤組成物を有するテープの非粘着化に有用な組成物は、金属アルキル塩および非イオン性ポリエチレンワックスを含むものである。好ましくは、湿潤組成物中の固形分は、金属アルキル塩を約３０重量％〜約６０重量％と、非イオン性ポリエチレンワックスを７０重量％〜約４０重量％と、を含む。
【００４０】
シリコーン剥離ライナーおよびアクリル粘着剤組成物を有する転写テープのロールの非粘着化に有用な組成物は、塗膜形成剤および金属アルキル塩を含むものである。好ましくは、被覆組成物中に含まれる金属アルキル塩の量は、約３重量％〜約１０重量％である。
【００４１】
感圧性粘着テープのロールの端面を非粘着化するための別の被覆組成物は、高融点、即ち平均融点が少なくとも約９０℃のワックスを含むホットメルト組成物である。有用な高融点ワックスとして、例えば合成ポリオレフィンワックスが挙げられ、例えば、エチレンホモポリマーワックス、マイクロクリスタリンワックス、ポリエチレンホモポリマーワックス、および微粉末ポリオレフィンワックス、ならびにこれらの組合わせが挙げられる。好適な市販の高融点ワックスとして、サウスカロライナ州ロックヒルのバレコ・プロダクツ（Ｂａｒｅｃｏ  Ｐｒｏｄｕｃｔｓ（Ｒｏｃｋ  Ｈｉｌｌ，ＳＣ））からの融点が１０３℃（２１７°Ｆ）のＣ−４０４０エチレンホモポリマーワックス、バレコ・プロダクツからの融点が９０℃（１９４°Ｆ）のビー・スクエア９５（Ｂｅ−Ｓｑｕａｒｅ  ９５）マイクロクリスタリンワックス、ニュージャージー州モリスタウンのアライド・コーポレーション（Ａｌｌｉｅｄ  Ｃｏｒｐｏｒａｔｉｏｎ（Ｍｏｒｒｉｓｔｏｗｎ，ＮＪ））からのメトラー滴点が１１７℃（２４３°Ｆ）のワックスである９−Ａポリエチレンホモポリマーワックス、およびアライド・コーポレーションからのメトラー滴点が１２６℃（２５９°Ｆ）のアキューミストＢ−６（Ａｃｕｍｉｓｔ  Ｂ−６）微粉末ポリオレフィンワックスが挙げられる。
【００４２】
端面に塗布する高融点ワックスの被覆重量は、好ましくは約１５ｇ／ｍ２〜約５０ｇ／ｍ２、より好ましくは約２４ｇ／ｍ２〜約４３ｇ／ｍ２である。
【００４３】
ここで、以下の実施例により本発明をさらに説明する。実施例中に示す部、比率、パーセント、および量は、別段の指定がない限りすべて重量によるものとする。
【実施例】
【００４４】
試験手順
本実施例に用いた試験手順は以下を含む。
【００４５】
非粘着化試験方法
粘着テープのロールの端面を指先で触ることにより粘着性の有無を確かめる。端面に粘着性がなければ、この端面が非粘着化されたと判断する。
【００４６】
熱エージング試験方法
ポリエチレン製の袋にテープのロールを入れた包装物を準備する。次いで、このテープ包装物を上側に互いに積み重ね、この積重物の上部に１０ポンドの錘を載せる。この包装物を５５℃（１３０°Ｆ）のオーブンに１週間放置する。次いでこの包装物をオーブンから取り出し、ロールをポリエチレン袋から手で分離してみる。テープのロールが袋から手で容易に分離できればこの試料を「合格」と記す。テープのロールを袋から分離するのに約１ｋｇを超える力が必要であれば、この試料を「不合格」と記す。
【００４７】
（実施例１）
ジョンクリル６６０アクリル分散液（エス・シー・ジョンソン・ポリマー・エス・シー・ジョンソン・アンド・サンズ・インコーポレーテッド）を、水中で固形分が２４重量％となるよう希釈することにより組成物を調製した。この希釈分散液にディムソルＣＳＤステアリン酸カルシウム（ジョージア州シダータウンのジオ・スペシャルティ・ケミカルズ・インコーポレーテッド）を加えることにより固形分２７重量％の組成物を得た。
【００４８】
この固形分２７％の組成物を、複数の粘着転写テープのロール（直径１４．６ｃｍ）の端面上に被覆重量が７．５ｇ／ｍ２となるよう塗工した。このテープの構造は、シリコーン被覆を施された紙剥離ライナー上に施された、粘着性付与されたアクリル粘着剤組成物を含むものとした。
【００４９】
このテープのロールを、手持ち型熱風ヒートガンで乾燥させた。これを冷却後、各テープのロールの端面を指先で触ると、粘着性がないことがわかった。
【００５０】
次いで、このテープのロールを５５℃で１週間状態調整した後、熱エージング試験方法に従い試験を行った。テープのロールはポリエチレン袋から手で容易に取り出せた。
【００５１】
（実施例２）
融点が１０３℃（２１７°Ｆ）のＣ−４０４０エチレンホモポリマーワックス（ニュージャージー州モリスタウンのアライド・コーポレーション）を１２７℃（２６０°Ｆ）に加熱し、ワックス塗布具であるジ・オリジナル・ホット・ワクサー（ＴＨＥ  ＯＲＩＧＩＮＡＬ  ＨＯＴ  ＷＡＸＥＲ）（カリフォルニア州パロ・アルトのハートル・アンド・コー・インコーポレーテッド（Ｈｅｒｔｌｅ  ａｎｄ  Ｃｏ．，Ｉｎｃ．（Ｐａｌｏ  Ａｌｔｏ，ＣＡ）））（加熱されたシリコーンゴムローラを含み、この上に、パターン付けされたグラビアローラから溶融ワックスが計量供給される）を用いてスコッチ（ＳＣＯＴＣＨ）高性能特殊フィラメントテープ＃８９０Ｃのロール（ミネソタ州セントポールのミネソタ・マイニング・アンド・マニュファクチュアリング（Ｍｉｎｎｅｓｏｔａ  Ｍｉｎｉｎｇ  ａｎｄ  Ｍａｎｕｆａｃｔｕｒｉｎｇ（Ｓｔ．Ｐａｕｌ，ＭＮ）））の端面上に被覆重量が３５ｇ／ｍ２となるよう塗工した。
【００５２】
被覆された端面を指先で触ると、粘着性がなかった。
【００５３】
（実施例３）
メトラー滴点が１１７℃（２４３°Ｆ）のワックスである９−Ａポリエチレンホモポリマーワックス（ニュージャージー州モリスタウンのアライド・コーポレーション）を１４９℃（３００°Ｆ）に加熱し、ワックス塗布具であるジ・オリジナル・ホット・ワクサー（ハートル・アンド・コー・インコーポレーテッド）（加熱されたシリコーンゴムローラを含み、この上に、パターン付けされたグラビアローラから溶融ワックスが計量供給される）を用いてスコッチ高性能特殊フィラメントテープ＃８９０Ｃのロールの端面上に被覆重量が４０ｇ／ｍ２となるよう塗工した。
【００５４】
被覆された端面を指先で触ると、粘着性がなかった。
【００５５】
（実施例４）
融点が９０℃（１９４°Ｆ）のビー・スクエア９５マイクロクリスタリンワックス（サウスカロライナ州ロックヒルのバレコ・プロダクツ）を１２７℃（２６０°Ｆ）に加熱し、ワックス塗布具であるジ・オリジナル・ホット・ワクサー（ハートル・アンド・コー・インコーポレーテッド）（加熱されたシリコーンゴムローラを含み、この上に、パターン付けされたグラビアローラから溶融ワックスが計量供給される）を用いてスコッチ・スーパー３３＋（ＳＣＯＴＣＨ  ＳＵＰＥＲ  ３３＋）ビニル電気絶縁テープ（ミネソタ州セントポールのミネソタ・マイニング・アンド・マニュファクチュアリング）のロールの端面上に被覆重量が１５ｇ／ｍ２となるよう塗工した。このワックス被覆を空気中で冷却することにより固化させた。
【００５６】
被覆された端面を指先で触ると、粘着性がなかった。
【００５７】
（実施例５）
メトラー滴点が１２６℃（２５９°Ｆ）のアキューミストＢ−６微粉末ポリオレフィンワックス（ニュージャージー州モリスタウンのアライド・コーポレーション）を１２７℃（２６０°Ｆ）に加熱し、ワックス塗布具であるジ・オリジナル・ホット・ワクサー（ハートル・アンド・コー・インコーポレーテッド）（加熱されたシリコーンゴムローラを含み、この上に、パターン付けされたグラビアローラから溶融ワックスが計量供給される）を用いてスコッチ・スーパー３３＋ビニル電気絶縁テープのロールの端面上に被覆重量が１５ｇ／ｍ２となるよう塗工した。このワックス被覆を空気中で冷却することにより固化させた。
【００５８】
被覆された端面を指先で触ると、粘着性がなかった。
【００５９】
他の実施態様は特許請求の範囲に包含される。
【国際公開パンフレット】
2004523631.tif 000002
2004523631.tif 000003
2004523631.tif 000004
2004523631.tif 000005
2004523631.tif 000006
2004523631.tif 000007
2004523631.tif 000008
2004523631.tif 000009
2004523631.tif 000010
2004523631.tif 000011
2004523631.tif 000012
2004523631.tif 000013
2004523631.tif 000014
2004523631.tif 000015
2004523631.tif 000016
2004523631.tif 000017
【国際公開パンフレット（コレクトバージョン）】
2004523631.tif 000018
【国際調査報告】
2004523631.tif 000019
2004523631.tif 000020